(57)【要約】【課題】背面光源に適用できるＬＥＤ発光構造を提供する。【解決手段】後で表示モジュールに取り付けて運用に備えるため、背光モジュールの白色光をＣＩＥ１９３１色度座標における標準の光Ｄ６５に位置させる。本発明の主な技術手段は、赤色光を励起する赤色蛍光体と、黄色光を励起する黄色蛍光体と、青色光発光ダイオードチップを使用し、赤色蛍光体と黄色蛍光体のドーピング比を（２．３３〜１）：１の範囲に制御することによって、原始のＬＥＤ白色光をＣＩＥ１９３１座標のうち、ｃｃｙ≦１．８＊ｃｃｘ−０．１２、ｃｃｙ≧１．８＊ｃｃｘ−０．３３６、ｃｃｙ≦０．３３及びｃｃｙ≧０．１５によって囲まれた区域範囲に位置させる。本発明で使用される赤色蛍光体は、その特性から黄色光と吸収変換反応しないため、黄色光蛍光体が励起した後、黄色光の輝度損失が軽減されるほか、係る範囲において、いずれかのカラーフィルタと組合せても、すべてより高いＮＴＳＣ効果及びＬＥＤ発光効率を達成できる。【選択図】  図１
2016027589.tif 000002
【特許請求の範囲】
【請求項１】
背面光源に適用できるＬＥＤ発光構造であって、
ベースと、
前記ベースに取り付ける青色発光ダイオードチップと、
前記青色発光ダイオードチップから出射する青色光を吸収して、赤色光を励起する赤色蛍光体と、
前記青色発光ダイオードチップから出射する青色光を吸収して、黄色光を励起する黄色蛍光体と、
前記青色発光ダイオードチップと、前記赤色蛍光体と、前記黄色蛍光体をパッケージするシーリング材と、を備え、
前記赤色蛍光体が励起によって出射する光束は波長６３０ｎｍの赤色光を含み、かつ、その主波長の半波幅は１０ｎｍであり、前記赤色蛍光体の一般式はＴ２ＸＦ６：Ｍｎ４＋で表すことができ、ＴはＬｉ、Ｎａ、Ｋ、Ｒｂのいずれかの一つから選択され、ＸはＧｅ、Ｓｉ、Ｓｎ、Ｚｒ、Ｔｉのいずれかの一つから選択され、前記黄色蛍光体が励起によって出射する光束は波長５４０ｎｍ〜５５０ｎｍを有し、かつ、前記黄色蛍光体と前記赤色蛍光体のドーピング比を（２．３３〜１）：１に制御することによって、前記青色発光ダイオードチップから出射する青色光と、前記赤色蛍光体から出射する赤色光と、前記黄色蛍光体から出射する黄色光を互いに混色して形成する白色光がＣＩＥ  １９３１色度座標において、ｃｃｙ≦１．８＊ｃｃｘ−０．１２、ｃｃｙ≧１．８＊ｃｃｘ−０．３３６、ｃｃｙ≦０．３３とｃｃｙ≧０．１５によって囲まれた区域範囲に位置し、ここで、ｃｃｘはＣＩＥ  １９３１色度座標のＸ軸を表し、ｃｃｙはＣＩＥ  １９３１色度座標のＹ軸を表すことを特徴とする、背面光源に適用できるＬＥＤ発光構造。
【請求項２】
前記白色光がカラーフィルタを通過して三原色が形成され、当該三原色のうち、青色光はＣＩＥ  １９３１色度座標（０．１５±０．０５，  ０．０８±０．０５）によって画定された四角形区域に、赤色光はＣＩＥ  １９３１色度座標（０．６７±０．０５，  ０．３±０．０５）によって画定された四角形区域に、緑色光はＣＩＥ  １９３１色度座標（０．３０±０．０５，  ０．６３±０．０５）によって画定された四角形区域に位置することを特徴とする、請求項１記載の背面光源に適用できるＬＥＤ発光構造。
【請求項３】
前記黄色蛍光体の一般式は、（Ｓｒ，Ｂａ，Ｃａ）２ＳｉＯ４：Ｅｕであることを特徴とする、請求項２記載の背面光源に適用できるＬＥＤ発光構造。
【請求項４】
前記ベースは、平板構造またはカップ体構造であることを特徴とする、請求項３記載の背面光源に適用できるＬＥＤ発光構造。
【発明の詳細な説明】
【技術分野】
【０００１】
本発明はＬＥＤ発光分野に関し、特にＣＩＥ１９３１色度座標における標準の光Ｄ６５に位置する標準な白色光を達成できると共に、ＮＴＳＣ効果と発光効率効果を兼ね合わせていて、背面光源に適用できるＬＥＤ発光構造に関する。
【背景技術】
【０００２】
半導体発光素子の物理特性として、一般にはスペクトル分布範囲が狭い光線を出射している。特性上は、一般の蛍光灯の白色光（自然光）のように広いスペクトル分布範囲の光線によって組合せたものではない。しかし、一般状況において、人の目は殆どの時間に蛍光灯照明の環境で生活していることが現実である。よって、照明または表示用の人工的光源を設計するときは、できるだけ蛍光灯の照明効果に近づけることを希望している。現時点に照明または背光モジュールの光源を選択するとき、発光ダイオードを設計ベースとしたものが多い。しかし、現実として、発光ダイオード素子は従来の固有色調しか出射できない特性に妥協せざるを得ない。よって、現時点の白色光を形成する表示または照明効果は、色彩学の混色原理により達成されている。一例として、以前は日亜化学工業株式会社からＩｎＧａＮ青色光ダイスに一層のＹＡＧ蛍光体を塗布して、黄色光と青色光と互いに補色によって白色光を形成されている。しかし、ＲＧＢ単独色のダイスを用いて三原色を白色光に混色するか、または二つの原色を互いに補う原理と蛍光体との組合せによって白色光に混色するか方式にかかわらず、白色光効果を一般の蛍光灯の照射効果に近づけさせることは改善のポイントとなっている。現時点は、国際照明委員会（ＣＯＭＭＩＳＳＩＯＮ  ＩＮＴＥＲＮＡＴＩＯＮＡＬＥ  ＤＥ  Ｌ’ＥＣＬＡＩＲＡＧＥ，  ＣＩＥ）から標準の光Ｄ５５、Ｄ６５とＤ７５の規格が規定されている。よって、表示装置または照明メーカーもこれらの規格を製品設計の依拠としている。
【発明の概要】
【発明が解決しようとする課題】
【０００３】
表示装置分野において、液晶表示モジュール自体が光線を出射されないため、色彩の再現を実現するには、背面光源と、ＲＧＢカラーフィルタと組合せなければならない。よって、表示装置製品がＮＴＳＣ色域効果の向上を図るため、原始の光源すなわち背面光源の白色光スペクトル位置を調整するか、または後の工程で異なる厚みの色組合せの或いは材料のカラーフィルタを変更する方法が採用されている。そのうち、ＬＥＤ背面光源を例として、従来の青色発光ダイオードと黄色光ダイオードとの組合せによる発光効率はもっとも良く、しかも低コストである。しかし、この白色光は、そもそも青色光と黄色光との組合せであり、赤色光と緑色光の成分が少ないことから、そのＮＴＳＣ効果が一番劣る。一方、青色光発光ダイオードの技術がすでに熟成していることから、ＮＴＳＣ効果を向上でき、しかも単独の青色光発光ダイオードを主動光源として蛍光体を励起させたい場合には、色度座標の混色原理に基づき、蛍光体を黄色から緑色と赤色蛍光体に取り換えて、これに緑色光または赤色光を励起するしか方法はない。しかし、白色光の組成を変えることでＮＴＳＣ効果を向上することはできるが、現在常用の赤色蛍光体部材、例えば（Ｃａ，  Ｓｒ）ＡｌＳｉＮ３：Ｅｕ２＋（化学式１）またはＳｒ２Ｓｉ５Ｎ８：Ｅｕ２＋（化学式２）吸収波長範囲の特性から、ＮＴＳＣ効果が向上すると同時に輝度も低下される。従来の黄色蛍光体の出射波長は約５４０ｎｍ〜５７０ｎｍに制限されるものが多い、よって、赤色蛍光体の出射が約６５０ｎｍを超えなければ、ＮＴＳＣが８０％効果に近づけることはできない。そのため、ＮＴＳＣの色域範囲を向上する場合は理論として、赤色蛍光体の出射波長をより長い波長方向に調整することが必要である。さらに、ＮＴＳＣ効果が８０％以上を達成したい場合は、黄色蛍光体を出射波長が約５４０ｎｍ以下の緑蛍光体に取り換える必要がある。しかし、両刃の剣のように、前述したＮＴＳＣ効果を向上するやり方は、いずれも全体の輝度は低下される。そのため、輝度だけを向上させるには、より大きいサイズの青色光発光ダイオードチップを使用しなければならない。結果として、コストと消費電力とも高くなる。
【０００４】
以下の表を参照する。これは従来の１１１３構造の窒化物赤色蛍光体であり、例えば（Ｃａ，  Ｓｒ）ＡｌＳｉＮ３：Ｅｕ２＋（化学式１）に、一般で良く使用する青色光蛍光体との組合せで実験をしてみた。そのうち、（Ｃａ，  Ｓｒ）のいずれか、またはＥｕの濃度によって、励起波長を調節できることに突き止めた、しかも、濃度が高いほど、その波長も長い結果が得られることを示された。そのうち、緑色光の純度はなお受け入れる範囲に納めているため、全体のＮＴＳＣ色域効果は悪くないが、この条件において、発光効率が１２０ｌｍ／Ｗ（つまり、ワット（Ｗ）当たりの光束は１２０ルーメン（ｌｍ））の対照基準において、一般として約７０％の輝度表現しか達成できない。（化学式１）
【０００５】
【表１】
2016027589.tif 000003
【０００６】
もし、緑色蛍光体を黄色蛍光体に置き換えて、赤色蛍光体を１１１３構造の窒化物そのまま使用した場合、下表に示すように、輝度は大幅に向上されるもののＮＴＳＣ効果の低下が極めて顕著を示された。
【０００７】
【表２】
2016027589.tif 000004
【課題を解決するための手段】
【０００８】
そのため、本発明はＮＴＳＣ効果と輝度の表現を兼ね合わせることに注力するほか、ＮＴＳＣ効果の向上についても従来のやり方と逆に、約５４０ｎｍより長い出射波長の黄色蛍光体と約６３０ｎｍの出射波長を出射する赤色蛍光体と組み合わせることによって、より大きいサイズサイズの青色発光ダイオードチップに変更必要はなく、元のパッケージ条件のままでＮＴＳＣが８０％を超える効果を達成できると共に、ＬＥＤ全体の輝度も合わせて達成している。これにより、全体の生産プロセスを軽減できると同時に、より良い色域と発光効果のパフォーマンスを向上できる。
【０００９】
本発明の目的は、業者が任意に各種のカラーフィルタを組み合わせることができ、多種の色彩表現を表示できるほか、表示効果についても白色光が標準の光Ｄ６５の基準を達成し、ＮＴＳＣの色域表示と発光効率両方も極めて高い表示レベルを獲得できる、背面光源に適用できるＬＥＤ発光構造を提供する。
【００１０】
本発明は前述目的を達成するために、背面光源に適用できるＬＥＤ発光構造を提供する。ベースと、ベース上に取り付ける青色発光ダイオードチップと、青色発光ダイオードチップから出射する青色光を吸収によって励起し赤色光を出射する赤色蛍光体と、青色発光ダイオードチップから出射する青色光を吸収によって励起し黄色光を出射する黄色蛍光体と、青色発光ダイオードチップと、赤色発光ダイオードチップと、黄色発光ダイオードチップとをパッケージするためのシーリング材と、を備える。そのうち、赤色蛍光体が励起によって約６３０ｎｍの赤色光を出射し、かつ、主波長の半波幅は約１０ｎｍより小さく、黄色蛍光体が励起によって約５４０ｎｍ〜５５０ｎｍの黄色光を出射し、かつ、黄色蛍光体と赤色蛍光体とのドーピング比範囲を（２．３３〜１）：１に制御することによって、青色発光ダイオードチップから出射する青色光、赤色蛍光体の励起によって出射する赤色光と、黄色蛍光体の励起によって出射する黄色光を互いに混色して形成する白色光はＣＩＥ  １９３１色度座標において、ｃｃｙ≦１．８＊ｃｃｘ−０．１２、ｃｃｙ≧１．８＊ｃｃｘ−０．３３６、ｃｃｙ≦０．３３、ｃｃｙ≧０．１５によって囲まれた区域範囲に納められる。そのうち、ｃｃｘはＣＩＥ  １９３１色度座標のＸ軸を表し、ｃｃｙはＣＩＥ  １９３１色度座標のＹを表す。
【００１１】
以上の特性を達成するため、赤色蛍光体の一般式はＴ２ＸＦ６：Ｍｎ４＋（化学式３）、そのうち、ＴはＬｉ、Ｎａ、Ｋ、Ｒｂのいずれかの一つから選択することができ、ＸはＧｅ、Ｓｉ、Ｓｎ、Ｚｒ、Ｔｉのいずれかの一つから選択することができる。さらに、黄色蛍光体材質の化学式は例えば、（Ｓｒ，Ｂａ，Ｃａ）２ＳｉＯ４：Ｅｕ（化学式４）を使用できる。
【００１２】
前述背面光源から獲得した白色光の強さ及び色度座標位置の属性に従って、表示モジュールの使用に用いるカラーフィルタをさらに取り付けても良い。白色光がカラーフィルタを通過した後は三原色光、すなわち、赤色光、青色光、緑色光を形成される。そのうち、青色光はＣＩＥ  １９３１色度座標（０．１５±０．０５，  ０．０８±０．０５）によって画定された四角形区域に位置し、赤色光はＣＩＥ  １９３１色度座標（０．６７±０．０５，  ０．３±０．０５）によって画定された四角形区域に位置し、緑色光はＣＩＥ  １９３１色度座標（０．３０±０．０５，  ０．６３±０．０５）によって画定された四角形区域に位置する。
【００１３】
さらに、本発明の主な技術特徴は、白色光背面光源表示効果の改善を図るためにある。例えば、ベースを平板構造またはカップ体構造など、異なるタイプのベースもすべて適用できる。
【発明の効果】
【００１４】
本発明の効果は、青色発光ダイオードチップから出射する青色光によって黄色蛍光体と赤色蛍光体を励起し、光色を混合した後に白色光を形成する。これにより、表示装置分野に適用すれば、ＮＴＳＣ効果が８０％以上に達する。しかも１２０ｌｍ／Ｗ（すなわち、ワット（Ｗ）当たりの光束は１２０ルーメン（ｌｍ））を比較基準とした場合、本発明は８０％以上の発光効率を合わせて達成できる、背面光源に適用できるＬＥＤ発光構造を提供する。
【図面の簡単な説明】
【００１５】
【図１】本発明のベースをカップ体構造にした第１実施例の断面図を示す。
【図２】本発明のベースをカップ体構造にした第２実施例の断面図を示す。
【図３】本発明のベースを平板構造にした第１実施例の断面図を示す。
【図４】本発明のベースを平板構造にした第２実施例の断面図を示す。
【図５】本発明と公知技術が赤色、青色、緑色のカラーフィルタにおけるスペクトル比較図である。
【発明を実施するための形態】
【００１６】
審査官の方々が本発明の内容のさらなる理解を図るため、以下は文字と図面を合わせて説明する。さらに、容易に理解できることを図るため、以下の実施例において同じ素子は、同じ数字で表している。
【実施例】
【００１７】
図１と２、本発明のベースをカップ構造にした第１と第２実施例の断面図及び、図３と４、本発明のベースを平板構造にした第１と第２実施例の断面図をそれぞれ参照する。図に示すように、本発明の１はベース１１と、青色発光ダイオードチップ１２と、赤色蛍光体１３と、黄色蛍光体１４と、シーリング材１５と、を備える。そのうち、ベース１１は例えば、平板構造（図３、４を参照）またはカップ体構造（図１、２を参照）である。しかし、本発明は平板構造もカップ体構造も、それぞれ問題なく適用できる。青色発光ダイオードチップ１２をベース１１上に取り付け、赤色蛍光体の一般式はＴ２ＸＦ６：Ｍｎ４＋（化学式３）で表すことができる。（化学式１）そのうち、ＴはＬｉ、Ｎａ、Ｋ、Ｒｂのいずれかの一つから選択することができ、ＸはＧｅ、Ｓｉ、Ｓｎ、Ｚｒ、Ｔｉのいずれかの一つから選択することができる。さらに、黄色蛍光体１４は、例えば（Ｓｒ，Ｂａ，Ｃａ）２ＳｉＯ４：Ｅｕ（化学式３）など、業者に一般で常用のケイ酸塩類の蛍光体から選択する。表示装置業者は白色発光ダイオードを背面光源に適用するときは、背面光源が表示装置での表示効果について、標準の白色光と、ＮＴＳＣ色域表現と、全体の発光効率をすべて要求される。よって、カラーフィルタ（図示しない）と組み合わせた後に、白色光の基準をＣＩＥ１９３１色度座標Ｄ６５の位置に納める目的に基づき、本発明の黄色蛍光体１４が青色光によって出射する黄色光の波長を約５４０ｎｍ〜５５０ｎｍ、赤色蛍光体１３が青色光によって出射する赤色光の波長を約６３０ｎｍ、かつ、主波長の半波幅が約１０ｎｍ以下、それぞれ制御の必要がある。これにより、青色発光ダイオードチップ１２から青色光を出射し、赤色蛍光体１３が励起によって出射する赤色光と、黄色蛍光体１４が励起によって出射する黄色光が互いに混色して形成する白色光がＣＩＥ  １９３１色度座標においてｃｃｙ≦１．８＊ｃｃｘ−０．１２、ｃｃｙ≧１．８＊ｃｃｘ−０．３３６、ｃｃｙ≦０．３３、ｃｃｙ≧０．１５によって囲まれた範囲に納めるほかに、ＮＴＳＣ効果８０％以上も合わせて達成し、発光効率が１２０ｌｍ／Ｗの基準に対しても８０％を超えている。そのうち、黄色蛍光体１４と赤色蛍光体１３とのドーピング比は（２．３３〜１）：１に制御しなければならない。
【００１８】
下表は、選択した黄色蛍光体１４が励起波長約「５５０ｎｍ〜５６０ｎｍ」に対応するＮＴＳＣ変化及び発光効率の表現図表である。そのうち、例えば赤色蛍光体１３はＫ２ＳｉＦ６：Ｍｎ４＋を選択し励起波長約６３０ｎｍ、主波長の半波幅は約１０ｎｍより小さい。
【００１９】
【表３】
2016027589.tif 000005
【００２０】
上表から分かるように、黄色蛍光体１４と赤色蛍光体１３の比例をいかに調節していても、発光効率とＮＴＳＣ効果を８０％以上に引き上げることはできない。
引き続き、下表を参照する。選択した黄色蛍光体１４が励起波長約「５６０ｎｍ〜５７０ｎｍ」に対応するＮＴＳＣ変化及び発光効率の表現図表である。そのうち、例えば赤色蛍光体１３はＫ２ＳｉＦ６：Ｍｎ４＋を選択し励起波長約６３０ｎｍ、主波長の半波幅は約１０ｎｍより小さい。
【００２１】
【表４】
2016027589.tif 000006
【００２２】
上表から分かるように、黄色蛍光体１４と赤色蛍光体１３の比例をいかに調節していても、発光効率とＮＴＳＣ効果を８０％以上に引き上げることはできない。
引き続き下表、本発明の蛍光体の相関比率を調整した後、対応のＮＴＳＣ変化及び発光効率の表現図表である。そのうち、例えば赤色蛍光体１３はＫ２ＳｉＦ６：Ｍｎ４＋を選択し、励起波長約６３０ｎｍ、主波長の半波幅は約１０ｎｍより小さく、黄色蛍光体１４によって、励起波長を約「５４０ｎｍ〜５５０ｎｍ」に制御されている。
【００２３】
【表５】
2016027589.tif 000007
【００２４】
実験結果から、黄色蛍光体１４の波長を約５４０ｎｍ〜５５０ｎｍに制御した場合は、赤色蛍光体１３の比例を調節することによって、ＮＴＳＣ効果と発光効率とも８０％以上の効果が得られることを確認している。（Ｓｒ，Ｂａ，Ｃａ）２ＳｉＯ４：Ｅｕ（化学式４）黄色蛍光体の例として、係る構造は（Ｓｒ，Ｂａ，Ｃａ）のうちいずれかの一つまたはＥｕの濃度によって、その波長を調節できるため、濃度が高いほどその波長も高くなる。よって、黄色蛍光体１４によって、約５２０ｎｍ〜５９０ｎｍの特性を持つ製品を実現できるが、本発明は、そのうち約５４０ｎｍ〜５５０ｎｍを権利範囲に特定したい。さらに、黄色蛍光体１４と赤色蛍光体１３とのドーピング比が（２．３３〜１）：１のとき、ＮＴＳＣと、発光効率とも８０％の効果が得られる。さらに、黄色蛍光体１４と赤色蛍光体１３とのドーピング比が２．３３のとき、輝度はなお良いレベルに維持できものの、ＮＴＳＣ効果は明らかに劣る。よって、そのような条件は表示分野に有効に適用することはできない。また、黄色蛍光体１４と赤色蛍光体１３とのドーピング比が１のとき、ＮＴＳＣ色域表現はなお８０％以上のレベルを維持できものの、発光効率の低下は著しい。これを現在の表示装置に求める高輝度に対して、そのような条件は表示装置業者の要望に応えることはできない。その主な原因は、本発明の赤色蛍光体１３は波長約５４０ｎｍの光を吸収して励起する特性を有し、一方、赤色蛍光体１３は紫外光（約３８０ｎｍ）の吸収条件における変換効率がもっとも良く、これに次ぐものは青色光（約４５０ｎｍ）である。よって、黄色光（約４０ｎｍ〜５７０ｎｍ）と吸収変換反応しない前提において、黄色蛍光体１４によって、黄色光を励起した後に再び吸収されるため、輝度損失を引き起こす。
【００２５】
前述とおり、本発明の配合率によればＮＴＳＣ色域効果、すなわち発光効率が８０％以上極めて高いレベルを達成できる。さらに、白色光の色度座標における表現位置の制御ができれば、いずれかの規格のカラーフィルタを使用しても、比較高い表示レベルを有効に維持することができる。それと共に、白色光がカラーフィルタを通過した後に形成する三原色によって、青色光はＣＩＥ  １９３１色度座標（０．１５±０．０５，  ０．０８±０．０５）によって画定された四角形区域、赤色光はＣＩＥ  １９３１色度座標（０．６７±０．０５，  ０．３±０．０５）によって画定された四角形区域、緑色光はＣＩＥ  １９３１色度座標（０．３０±０．０５，  ０．６３±０．０５）によって画定された四角形区域に納められる。これらの位置は、より理論上の三原色位置により近づけていて、広色域かつより自然な色調を達成できる。
【００２６】
本発明の効果をさらなるの理解を図るため、本発明と公知技術との光スペクトル比較を以下のとおり、これを挙げると共に詳しく説明する。下表及び図５を合わせて参照する。そのうち、図５は本発明と公知技術がそれぞれ赤色、青色、緑色カラーフィルタを取り付けた場合の光スペクトル比較図を示す。そのうち、Ｘ軸の波長を示し、；Ｙ軸は光の相対強度を示す。
【００２７】
【表６】
2016027589.tif 000008
【００２８】
図５の観察結果から、本発明は公知技術のＬＥＤスペクトルが青色光、緑色光、赤色光の波長ピーク値の位置は、青色フィルタ、緑色フィルタ、赤色フィルタが通過できる波長位置と同じことが分かる。そのうち、本発明と公知技術とも青色発光ダイオードチップを青色光の光源を使用しているため、スペクトル位置も比較的に一致していて、かつ青色フィルタを通過した後の青色光の表現についても大きい差は見られない。しかし、緑色フィルタと赤色フィルタのスペクトル位置において、カラーフィルタを通過した後の色表現は本発明の方が優れている。例えば、図５において、本発明のスペクトルと緑色フィルタの交差点Ｘ１距離は、公知技術に比べて、緑色フィルタにおける交差点Ｘ２距離が短い。つまり、本発明によれば、緑色フィルタを通過した後の波長が緑色フィルタのピーク値に近いことを表している。より詳しく言えば、緑色光の表現は、緑色フィルタの表現希望値に近い。一方、公知技術が本発明に対して、一部の緑色フィルタのピーク値域外も緑色光の通過を認める。その比率は、前述図５の斜線区域に示す。その部分はもともと緑色フィルタが表現するものでないため、緑色光の全体の表現がずれを生じてしまい、いわゆる緑色光の不純現象を引き起こす。
【００２９】
さらに、本発明のスペクトルと公知技術が赤色フィルタのスペクトルと比較観察したところ、明らかに本発明の赤色スペクトルの主波長の半波幅は狭く、ピーク値の強度も高い。よって、赤色フィルタを通過した後の赤色光の表現の優れが際立つ。これに対して、公知技術のスペクトルの半波幅が本発明より広く、しかもピーク値の強度は本発明に比べてはるかに低い。従って、獲得した赤色光の表現は理論上明らかに劣る。本発明によれば、理論上の三原色位置について、カラーフィルタを通過した後の三原色の光線は公知技術に対して、より三原色の色度座標位置に近づき、しかも三原色のカバーする範囲も比較的広い、よって、原色の表現及びＮＴＳＣ色域効果ともより優れている。加えて、本発明の赤色蛍光体１３は黄色光を吸収しないため、輝度表現も公知技術より優れる。
【符号の説明】
【００３０】
１         背面光源に適用できるＬＥＤ発光構造
１１       ベース
１２       青色発光ダイオードチップ
１３       赤色蛍光体
１４       黄色蛍光体
１５       シーリング材
【図１】
2016027589.tif 000009
【図２】
2016027589.tif 000010
【図３】
2016027589.tif 000011
【図４】
2016027589.tif 000012
【図５】
2016027589.tif 000013